СПОСОБ ПОЛУЧЕНИЯ ПОКРЫТИЙ НА ОСНОВЕ ДИОКСИДА КРЕМНИЯ
METHOD OF OBTAINING SILICON DIOXIDE-BASED COATINGS

Изобретение относится к листовому стеклу, используемому в строительной индустрии, для считывающих устройств, для солнечных батарей, в частности к способу получения прозрачных золь-гель покрытий на основе диоксида кремния, армированного детонационным наноалмазоом для повышения твердости и износостойкости листового стекла.
В настоящее время повышение физико-механических свойств листового стекла, придание ему различных функций осуществляется за счет модифицирования его поверхности путем нанесения покрытий: солнцеотражающих, низкоэмиссионных, токопроводящих, износостойких, фотовольтаических и т.д. (Smith Donald. Thin film deposition: principles and practice. Elsevier, 1995; Pulker H.K. Coating on Glass. Elsevier, 1999; Danielzik В., Heming M., Krause D., Thelen A. Thin Films on Glass, Elsevier, 2003).
2
2
2
2
3
Химические составы покрытий охватывают широкий класс соединений: металлы (Ag, Аu, Сu), сплавы (NiCr, нержавеющая сталь), оксиды (SiO, TiO, SnO, InO и т.д.), фториды, арсениды, селениды, кремнийорганические соединения.
2
2
Широко распространенными являются прозрачные SiO-содержащие покрытия, обеспечивающие эффект просветления и супергидрофобные свойства (Satish A. Mahadik, Mahedra S. Kavale, S.K. Mukherjee / Transparent Superhydrophobic silica coating on glass by sol-gel method / Applied Surface Science, 257, 2010, 333-359). Однако при этом многие исследователи отмечают снижение механических свойств (микротвердости, износостойкости) при нанесении на поверхность стекла золь-гель SiO-содержащих покрытий. Решение проблемы некоторые авторы (Y.L. Wu, Z. Chen, X.T. Zeng / Nanoscale morphology for high hydrophobicity of hard sol-gel thin film / Applied Surface Science, 254, 2008, 6952-6958) находят в создании золь-гель композиций определенных химических составов, в частности во введении в золь-гель полиметилсилоксана, обеспечивающего баланс физико-механических и оптических свойств, при этом микротвердость находится на максимально возможном для этих составов и способа нанесения уровне 0,9 ГПа.
Известны алмазоподобные покрытия (DLC-diamond-like carbon), наносимые на листовое стекло в качестве зашиты от царапания и повышения микротвердости (Патент RU 2469002, патенты US 6303226, 6531182, 6592992, 6592993). DLC-покрытия содержат группы со связями С-С с sp-гибридизацией, присущей алмазу, и со связями С-С с sp-гибридизацией и 50% содержанием водородных атомов Н. Преобладание в покрытии первого вида групп приводит к повышению микротвердости до 10-50 ГПа.
Недостатком этого решения проблемы является применение технологически сложного и дорогого плазмохимического метода нанесения алмазоподобных покрытий, уменьшающих к тому же и светопропускание стекла.
2
Наиболее близким аналогом заявленного изобретения по составу покрытия, методу нанесения и составу золь-гель композиции является прозрачное покрытие на основе SiO (Патент RU 2466948), наносимое на оптические элементы с целью повышения их светопропуекания. Достигается это способом получения покрытий, включающим золь-гель процесс тетраалкоксида кремния в присутствии органических соединений, с использованием техники самоорганизации наноструктур, вызванной испарением растворителя при нанесении золя на стекло и нагреванием образца с покрытием в атмосфере воздуха при 500°C в течение 5-6 часов.
Основным недостатком прототипа являются низкие механические свойства (микротвердость и стойкость к царапанию) получаемых покрытий.
Техническим результатом настоящего изобретения является создание для листового стекла покрытия, обладающего повышенными показателями микротвердости и стойкости к царапанию без существенной потери прозрачности в видимой области спектра.
Этот технический результат достигается способом получения покрытий на основе диоксида кремния на стекле, включающим золь-гель процесс тетраалкоксида кремния, нанесение золя на стекло, нагревание образца с покрытием в атмосфере воздуха, причем в золь дополнительно вводят суспензию порошка наноалмаза в водном растворе ПАВ с концентрацией 0,04-0,06 моль/л, при этом количество наноалмаза по отношению ко всей смеси составляет 0,3-0,5%, смесь подвергают механическому перемешиванию в течение 5-10 мин, далее УЗ-воздействию при частоте 18-20 кГц в течение 20-30 мин, после чего в подготовленную смесь погружают флоат-стекло, которое затем извлекают со скоростью 5-7 см/мин и далее подвергают сушке и термообработке при 450-470°C в течение 20-30 мин с дальнейшим охлаждением.
Наноалмаз представляет собой углеродную наноструктуру, имеющую кристаллическую решетку алмаза. В качестве допирующей добавки использован детонационный наноалмаз (ДНА), получаемый путем химических превращений на фронте детонационной волны при взрыве мощных взрывчатых веществ (смесь тротила и гексогена). В газах, образующихся при детонации, содержится значительное количество свободного углерода, из которого в условиях высоких температур и давлений, достигаемых при взрыве, формируется алмазная фаза углерода. Детонационный синтез является сравнительно дешевым и быстрым во времени способом получения наноалмазов, имеющих округлую форму диаметром 3-6 нм и удельную поверхность на уровне 300 м/г.
2
При использовании наночастиц в качестве наполнителя проблемной является стадия их дезагрегации и однородного диспергирования в объеме золя. Техническим решением этой проблемы является одновременное проведение дезагрегации наноалмаза, его диспергирование в водной среде поверхностно-активного вещества и перемешивание с SiO-содержащим золем путем механического и затем ультразвукового воздействия.
В качестве ПАВ наиболее целесообразно использовать катионактивные вещества, которые в водном растворе подвергаются диссоциации с образованием поверхностно-активных катионов, имеющих в своем составе органическую цепь и определяющих поверхностную активность. Среди катионных ПАВ наибольшее значение имеют четвертичные аммониевые соединения и амины. Катионоактивные ПАВ, такие как ЦТАБ (цетилтриметиламмоний бромид) или октадециламмонийхлорид (ОДЦАХ), способны стабилизировать высококонцентрированные водные эмульсии, так как органическая часть катионов хорошо входит в контакт с поверхностью частиц, и сама молекула ПАВ придает поверхности частиц высокие значения ξ-потенциала на границе с водой, что способствует электростатическому отталкиванию и предотвращает коагуляцию частиц.
Листовое флоат-стекло с нанесенным золь-гель покрытием на основе диоксида кремния, содержащим детонационный наноалмаз, имеет микротвердость на уровне 9,5-9,7 ГПа, стойко к царапанию и имеет светопропускание не ниже 80%.
Достижение заявленного технического результата подтверждается следующими примерами.
Пример 1.
-3
2
В стеклянную колбу на 100 мл наливают 24,5 мл тетраэтоксисилана (ТЭОС), 18,5 мл этилового спирта, добавляют воду в соотношении 4:1 по отношению к ТЭОС и далее соляную кислоту в концентрации 6,2·10 моль на 1 моль ТЭОС. Содержимое колбы перемешивают при комнатной температуре в течение 20 минут. Далее готовят суспензию наноалмаза в 0,04% водном растворе цетилтриметиламмонийбромида и добавляют ее в золь SiO в количестве, соответствующем концентрации наноалмазов 0,5% по отношению к массе конечной смеси, далее смесь подвергают механическому перемешиванию в течение 10 мин и УЗ-воздействию при частоте 18-20 кГц в течение 25 минут.
Покрытия наносят на стекло при комнатной температуре (18-20°C) методом погружения в подготовленный золь, допированный наноалмазом. Скорость извлечения образцов флоат-стекла из смеси составляет 5 см/мин. Стекла оставляют при комнатной температуре в течение 22 часов. Далее стекла с покрытиями помещают в муфельную печь и нагревают в воздушной среде со скоростью 5°C/мин от 20 до 470°C. При этой температуре образцы выдерживают в течение 20 минут. После медленного охлаждения образцы вынимают из печи и определяют микротвердость с помощью микротвердомера Microhardness Tester HVS-1000, стойкость к царапанию с помощью кварца и светопропускание в интервале длин волн 400-900 нм на спектрометре Spekord M400. Величина микротвердости находится на уровне 9,80 ГПа, покрытие стойко к царапанию, и величина светопропускания при 550 нм составляет 80%.
Пример 2.
-3
2
В стеклянную колбу на 100 мл наливают 24,5 мл тетраэтоксисилана (ТЭОС), 18,5 мл этилового спирта, добавляют воду в соотношении 4:1 по отношению к ТЭОС и далее соляную кислоту в концентрации 6,2·10 моль на 1 моль ТЭОС. Содержимое колбы перемешивают при комнатной температуре в течение 20 минут. Далее готовят суспензию наноалмаза в 0,06% водном растворе октадециламмонийхлорида и добавляют ее в золь SiO в количестве, соответствующем концентрации наноалмазов 0,3% по отношению к массе конечной смеси. Далее смесь подвергают механическому перемешиванию в течение 10 мин и УЗ-воздействию при частоте 18-20 кГц в течение 20 минут.
Покрытия наносят на стекло при комнатной температуре (18-20°C) методом погружения в подготовленный золь, допированный наноалмазом. Скорость извлечения образцов флоат-стекла из золя составляет 5 см/мин. Стекла оставляют при комнатной температуре в течение 20 часов. Далее стекла с покрытиями помещают в муфельную печь и нагревают в воздушной среде со скоростью 5°C/мин от 20 до 450°C. При этой температуре образцы выдерживают в течение 30 минут. После медленного охлаждения образцы вынимают из печи и определяют их светопропускание и механические характеристики. Величина микротвердости находится на уровне 9,60 ГПа, покрытие стойко к царапанию, и величина светопропускания при 550 нм составляет 83%.
2
2
Другие примеры осуществления изобретения раскрыты в таблице, из которой следует, что выбранные сочетания прекурсоров при получения SiO-содержащего золя, суспензии с катионактивными ПАВ и детонационными наноалмазами (ДНА), условия их дезагрегации и однородного перемешивания, правильно подобранные температурно-временные режимы сушки и термообработки позволили получить образцы листового стекла с прозрачными покрытиями на основе диоксида кремния, допированного наноалмазом при концентрации не более 0,5%, характеризующиеся повышенной микротведостью, стойкостью к царапанию без существенной потери прозрачности. Так, исходное стекло без покрытия имеет светопропускание при длине волны 550 нм 89%, микротвердость 4,62 ГПа, при воздействии кварцем наблюдается царапина глубиной до 1 мм. Нанесение на флоат-стекло предлагаемого покрытия на основе SiO, содержащего детонационный наноалмаз (ДНА), обеспечивает стойкость к царапанию, повышение микротвердости более чем на 200% и светопропускание на уровне 80-85%.
Из таблицы также видно, что использование в качестве ПАВ анионактивных соединений типа додецилсульфата натрия приводит к моментальной агрегации частиц наноалмаза, что отрицательно сказывается на свойствах покрытий.
Исходное стекло без покрытия имеет светопропускание при длине волны 550 нм 89%, микротвердость 4,62 ГПа, при воздействии кварцем наблюдается царапина глубиной до 1 мм.